(57)【要約】【課題】本発明の目的は、経年変化したセメント系の建築資材のような自然な風合いを有すると共に、類似の模様を有する建築資材が発生しにくい建築資材の製造方法を提供することにある。【解決手段】  本発明に係る建築資材１の製造方法では、成形体１０の表面にエフロレッセンスが不均一に生じるようにシーラー塗料を塗布し、成形体１０を養生硬化させることで表面にエフロレッセンスを不均一に生じさせる。この製造方法では、成形体１０の表面に水を供給してから、成形体１０の表面にシーラー塗料を塗布することで、シーラー塗料の塗布量が多い部分と、シーラー塗料の塗布量が少ない部分と、を分布させる。またこの製造方法では、成形体１０の表面にシーラー塗料を塗布してから、成形体１０の表面に水を供給することで、シーラー塗料の濃度が大きい部分と、シーラー塗料の濃度が小さい部分と、を分布させる。【選択図】図２
2020152059.tif 000002
【特許請求の範囲】
【請求項１】
成形体の表面にエフロレッセンスが不均一に生じるようにシーラー塗料を塗布し、前記成形体を養生硬化させることで、表面にエフロレッセンスを不均一に生じさせる、建築資材の製造方法であって、
前記成形体の表面に水を供給してから、前記成形体の表面に前記シーラー塗料を塗布することで、前記成形体の表面に染み込む前記シーラー塗料の量が多い部分と、前記成形体の表面に染み込む前記シーラー塗料の量が少ない部分と、を分布させることを特徴とする、
建築資材の製造方法。
【請求項２】
成形体の表面にエフロレッセンスが不均一に生じるようにシーラー塗料を塗布し、前記成形体を養生硬化させることで、表面にエフロレッセンスを不均一に生じさせる、建築資材の製造方法であって、
前記成形体の表面に前記シーラー塗料を塗布してから、前記成形体の表面に水を供給することで、前記シーラー塗料の濃度が大きい部分と、前記シーラー塗料の濃度が小さい部分と、を分布させることを特徴とする、
建築資材の製造方法。
【請求項３】
水供給部から連続的又は間欠的に水を供給する、
請求項１又は２に記載の建築資材の製造方法。
【請求項４】
前記成形体に対して水供給部を相対的に移動させながら、前記水供給部から前記成形体の表面に水を供給する、
請求項１〜３のいずれか一項に記載の建築資材の製造方法。
【請求項５】
前記シーラー塗料に含まれるアクリル樹脂の濃度が０．５％以上２０％以下である、
請求項１〜４のいずれか一項に記載の建築資材の製造方法。
【発明の詳細な説明】
【技術分野】
【０００１】
本発明は、一般には、建築資材の製造方法に関する。本発明は、詳細には、表面に形成された模様に特徴を有する建築資材を製造する方法に関する。
【背景技術】
【０００２】
従来、建築物の内装材及び外装材として、セメント等の種々の成形材料からなる建築資材が広く使用されている（特許文献１参照）。
【０００３】
建築資材の意匠性を向上させるために、建築資材には種々の塗装が施され、この塗装によって種々の模様が形成される。
【０００４】
例えば、建築資材に塗装を施すによって、経年変化したセメントの素材感を表現することが行われることがある。このような塗装が施された建築資材を建物に施工することにより、セメント系の建築資材で作製され、かつ、経年変化したような自然な風合いを有する壁を、短期間、かつ、容易に施工することができる。
【先行技術文献】
【特許文献】
【０００５】
【特許文献１】特開平５−２００７１４号公報
【発明の概要】
【発明が解決しようとする課題】
【０００６】
セメントの経年変化は均一ではないため、塗装によって経年変化したセメントの風合いを表現しようとしても、人工的な印象を受けやすく、経年変化したセメント系の建築資材のような自然な風合いを十分に表現することが難しいという問題があった。
【０００７】
また建築資材に塗装を施す場合、多数作製した建築資材の中に、類似の模様を有する建築資材が発生することがある。建築資材を用いて壁を施工する場合に、類似の模様を有する建築資材が含まれていると、壁を見た者が違和感を感じてしまうため、自然な風合いを有する壁が得られにくいという問題があった。
【０００８】
本発明は、上記事由に鑑みてなされており、経年変化したセメント系の建築資材のような自然な風合いを有すると共に、類似の模様を有する建築資材が発生しにくい、建築資材の製造方法を提供することを目的とする。
【課題を解決するための手段】
【０００９】
本発明の一態様に係る建築資材の製造方法は、成形体の表面にエフロレッセンスが不均一に生じるようにシーラー塗料を塗布し、前記成形体を養生硬化させることで、表面にエフロレッセンスを不均一に生じさせる。前記成形体の表面に水を供給してから、前記成形体の表面に前記シーラー塗料を塗布することで、前記成形体の表面に染み込む前記シーラー塗料の量が多い部分と、前記成形体の表面に染み込む前記シーラー塗料の量が少ない部分と、を分布させる。
【００１０】
本発明の一態様に係る建築資材の製造方法は、成形体の表面にエフロレッセンスが不均一に生じるようにシーラー塗料を塗布し、前記成形体を養生硬化させることで、表面にエフロレッセンスを不均一に生じさせる。前記成形体の表面に前記シーラー塗料を塗布してから、前記成形体の表面に水を供給することで、前記シーラー塗料の濃度が大きい部分と、前記シーラー塗料の濃度が小さい部分と、を分布させる。
【発明の効果】
【００１１】
本発明の一態様によれば、成形体の表面に染み込むシーラー塗料の量が多い部分と少ない部分とが分布するため、この成形体を養生硬化させることにより、表面に不均一なエフロレッセンスが生じた建築資材が得られる。また本発明の一態様によれば、シーラー塗料の濃度が大きい部分と小さい部分とが分布するため、この成形体を養生硬化させることにより、表面に不均一なエフロレッセンスが生じた建築資材が得られる。この不均一なエフロレッセンスにより、経年変化したセメント系建築資材のような自然な風合いを表現することができる。また複数枚の建築板を製造しても、類似の模様を有する建築資材が発生しにくい。
【図面の簡単な説明】
【００１２】
【図１】図１は、本発明の第一実施形態及び第二実施形態に係る建築資材の一例を示す概略の断面図である。
【図２】図２は、本発明の第一実施形態及び第二実施形態に係る建築資材の製造方法の一例を示す概略の説明図である。
【図３】図３は、本発明の第一実施形態の塗布装置を用いてシーラー塗料の層を形成する方法を示す概略の説明図である。
【図４】図４Ａ〜図４Ｄは、本発明の第一実施形態に係る建築資材の製造方法の一例を示す概略の説明図である。
【図５】図５は、本発明の第二実施形態の塗布装置を用いてシーラー塗料の層を形成する方法を示す概略の説明図である。
【図６】図６Ａ〜図６Ｄは、本発明の第二実施形態に係る建築資材の製造方法の一例を示す概略の説明図である。
【発明を実施するための形態】
【００１３】
以下、本発明の第一実施形態及び第二実施形態に係る建築資材１の製造方法を説明する。なお、第一実施形態及び第二実施形態は、様々な実施形態の一例に過ぎない。また第一実施形態及び第二実施形態は、本発明の目的を達成できれば、設計等に応じて種々の変更が可能である。
【００１４】
１．第一実施形態
１−１．建築資材について
図１に示すように、第一実施形態に係る建築資材１は、成形体１０を含む。建築資材１は、建築物の外装材として使用してもよく、建築物の内装材として使用してもよい。すなわち、建築物の屋内側に露出する面に建築資材１を設置してもよく、建築物の屋外側に露出する面に建築資材１を設置してもよい。
【００１５】
成形体１０の表面には、シーラー塗料の塗膜１０１が設けられている。勿論、成形体１０の表面には、シーラー塗料の塗膜１０１がない領域があってもよい。この塗膜１０１を構成するシーラー塗料の一部は、成形体１０の表面に染み込んでいる。なお、成形体１０の表面とは、成形体１０におけるシーラー塗料が塗布される面及びその下方の位置にする部分が含まれる。
【００１６】
本実施形態の建築資材１では、成形体１０の表面に染み込んだシーラー塗料の量が均一ではなく、成形体１０の表面に染み込んだシーラー塗料の量が不均一となっている。また建築資材１は、成形体１０の表面に染み込んだシーラー塗料の量が異なる複数の領域を備える。建築資材１は、成形体１０の表面にシーラー塗料が全く染み込んでいない領域を含んでいてもよい。建築資材１では、成形体１０の表面にシーラー塗料が染み込んでいない領域が島状に点在していてもよく、成形体１０の表面にシーラー塗料が染み込んだ領域が島状に点在していてもよい。また成形体１０の表面に染み込んだシーラー塗料の量が異なる部分が島状に点在していてもよい。また成形体１０の表面全体に略均一にシーラー塗料が染み込んでいるが、微視的にシーラー塗料が染み込んでいなくてもよく、微視的にシーラー塗料が多く染み込んでいてもよい。また成形体１０の表面に染み込んだシーラー塗料の量が連続的に変化していてもよい。
【００１７】
本実施形態の建築資材１では、成形体１０の表面に、不均一なエフロレッセンスが生じている。不均一なエフロレッセンスとは、エフロレッセンスが均一に生じていないこと意味し、領域によってエフロレッセンスの程度が異なることを意味する。勿論、成形体１０の表面には、エフロレッセンスが生じていない部分があってもよい。例えば、成形体１０の表面に、エフロレッセンスが生じている部分が島状に点在していてもよく、エフロレッセンスが生じていない部分が島状に点在していてもよく、エフロレッセンスの濃淡が異なる部分が島状に点在していてもよい。また成形体１０の表面において、全体的に略均一にエフロレッセンスが生じているが、微視的にエフロレッセンスが生じていない部分があってもよく、微視的にエフロレッセンスが薄い部分があってもよく、微視的にエフロレッセンスが濃い部分があってもよい。さらに、成形体１０の表面に生じたエフロレッセンスが濃淡を有していてもよい。例えば、成形体１０の表面に、生じたエフロレッセンスが濃淡を有していてもよい。
【００１８】
例えば本実施形態の建築資材１では、成形体１０の表面に染み込んだシーラー塗料の塗膜１０１の量が少ない部分では、エフロレッセンスが強く生じる。また成形体１０の表面に染み込んだシーラー塗料の量が多い部分では、エフロレッセンスが弱く生じる、或いはエフロレッセンスが生じない。そのため、成形体１０の表面に染み込んだシーラー塗料の量を制御すること、エフロレッセンスの程度を制御することができる。そして、エフロレッセンスが強く生じる部分と、エフロレッセンスが弱く生じる部分、或いはエフロレッセンス生じない部分と、が分布することにより、エフロレッセンスを不均一に生じさせることができる。長期間に亘って使用されたセメント製の建築資材は、その表面に部分的にエフロレッセンスが生じたり、エフロレッセンスの濃淡が部分的に異なっていて、不均一な外観を有する。一方で成形体１０の表面にシーラー塗料が均一に染み込んだ一般的な建築資材は、エフロレッセンスが抑制されて均一な外観を有するため、自然な風合いを備えていない。これに対して本実施形態の建築資材１では、表面に不均一なエフロレッセンスが生じているため、経年変化したセメント系の建築資材のような自然な風合いを表現することができる。
【００１９】
またシーラー塗料の塗膜１０１の上には、更にクリアー塗装等が施されていてもよい。クリアー塗装を施すことによって、建築資材１の外観を有効に活用しながら、建築資材１の外面を保護することができる。このため、例えば建築資材１の外面が摩耗することによる破損及び粉落ちの発生、並びに建築資材１の外面の汚れを抑制することができる。
【００２０】
１−２．建築資材の製造方法について
１−２−１．建築資材の製造方法の概要
まず、本実施形態の建築資材１の製造方法の概要を、図２を参照しながら説明する。
【００２１】
（１）セメント系成形材料の用意
まずセメント系成形材料を用意する。セメント系成形材料は、例えばセメント、シリカ質を含む混和材、補強繊維、増量材、水等を混合することによって得られる。
【００２２】
シリカ質を含む混和材は、例えばＳｉＯ２含有率が７０質量％以上であるとともにブレーン値が３０００ｃｍ２以上のケイ石粉、前記以外のケイ石粉、シリカパウダー、高炉水砕スラグ、フライアッシュ、パルプスラッジ焼却灰、及び汚泥焼却灰からなる群から選択される少なくとも一種の成分を含有する。
【００２３】
補強繊維は、例えばパルプ、ビニロン繊維、ポリプロピレン繊維、及びロックウールからなる群から選択される少なくとも一種の成分を含有する。
【００２４】
増量材は骨材（細砂）、回収セメント製品の破砕物などが好ましい。平均粒径は５ｍｍ未満の範囲内であることが好ましい。
【００２５】
セメント系成形材料の固形分１００質量部に対して、セメントの量は例えば３０質量部以上７０質量部以下であり、シリカ質を含む混和材の量は例えば３０質量部以上６０質量部以下であり、補強繊維の量は例えば３質量部以上６質量部以下であり、増量材の量は例えば５質量部以上４０質量部以下の範囲内である。
【００２６】
セメント系成形材料の固形分量に対する水の量の比（水の量／固形分量）は、５／９５から３０／７０の範囲内であることが好ましい。
【００２７】
セメント系成形材料中のＳｉのモル量に対する、セメント系成形材料中のＣａのモル量の比は（Ｃａのモル量／Ｓｉのモル量）は、０．５以上０．８以下であることが好ましい。この場合、建築資材の表面に適度なエフロレッセンスを生じさせることができる。このため、セメント系成形材料に含まれる各成分の配合割合は、Ｓｉのモル量に対するＣａのモル量の比が、上記範囲内となるように調整することが好ましい。
【００２８】
（２）成形工程
次に、セメント系成形材料を成形して成形体１０を作製する。成形方法は、例えば、ロール加圧成形、押出成形、注型成形、抄造成形等から選択される。成形体１０の形状は、特に限定されないが、例えば板状である。
【００２９】
（３）一次養生工程
次に、成形体１０を養生する。一次養生では、常温養生を行うことができる。
【００３０】
（４）予熱工程
次に、成形体１０を予熱炉５０で加熱する。例えば図２に示すように、成形体１０を搬送しながら、予熱炉５０を通過させることによって、成形体１０を加熱することができる。予熱炉５０内の加熱温度は、セメント系成形材料の配合、成形体１０の厚み等に応じて、適宜設定される。
【００３１】
（５）シーラー塗料塗布工程
次に、成形体１０の表面にエフロレッセンスが不均一に生じるようにシーラー塗料を塗布して、シーラー塗料の層１１を形成する。例えば図２に示すように、成形体１０を搬送しながら、塗布装置５１を用いてシーラー塗料を塗布することにより、シーラー塗料の層１１を形成する。塗布装置５１を用いてシーラー塗料の層１１を形成する方法については、後述する。
【００３２】
シーラー塗料は、アクリル樹脂、酢酸ビニル樹脂、エポキシ樹脂、塩化ゴム、ウレタン樹脂、シリコン樹脂、及びフッ素樹脂からなる群から選択される一種以上の樹脂を含有することができる。シーラー塗料は、例えば水性エマルションであり、あるいは有機溶剤を含有する溶液又は分散液である。シーラー塗料は、重質炭酸カルシウム、沈降性炭酸カルシウム、カオリン、ベントナイト、セリサイト、ドロマイト、タルク、クレー、酸化アルミニウム、酸化マグネシウム、珪藻土などの無機粒子を含有することが好ましい。このようなシーラー塗料の層１１は、建築資材の表面に生じるエフロレッセンスを制御することができる。またシーラー塗料は、顔料、染料等の種々の着色剤を含んでいてもよい。すなわちシーラー塗料が有色塗料であってもよい。
【００３３】
本実施形態では、シーラー塗料がアクリル樹脂を含むことが好ましい。この場合、オートクレーブ養生でもシーラー塗膜を保持することができる。
【００３４】
本実施形態では、シーラー塗料に含まれるアクリル樹脂の濃度（シーラー塗料全体に対するアクリル樹脂の濃度）が０．５％以上２０％以下であることが好ましい。この場合、建築資材の表面に自然な風合いのエフロレッセンスを生じさせることができる。シーラー塗料に含まれるアクリル樹脂の濃度が、０．５％未満であると過剰なエフロレッセンスが生じることがあり、また２０％より大きいとエフロレッセンスが抑制され過ぎて自然な風合いが表現されにくいことがある。
【００３５】
（６）乾燥工程
次に、シーラー塗料の層１１が設けられた成形体１０を乾燥炉５２で加熱する。例えば図２に示すように、成形体１０を搬送しながら、乾燥炉５２を通過させることによって、シーラー塗料の層１１を乾燥させることができる。乾燥炉５２内の加熱温度は、成形体１０の大きさ、シーラー塗料の配合、厚み等に応じて適宜設定される。
【００３６】
（７）オートクレーブ養生工程
次に成形体１０をオートクレーブ養生する。例えば図２に示すように、オートクレーブ５３で成形体１０を養生硬化させることにより、シーラー塗料の層１１が硬化されて塗膜１０１が形成されると共に、成形体１０の表面に不均一にエフロレッセンスを生じさせることができる。
【００３７】
効果的にエフロレッセンスを生じさせる観点から、オートクレーブ養生の条件は、１６０℃以上１８０℃以下、０．５ＭＰａ以上０．９ＭＰａ以下、８時間以上１３時間以下の条件であることが好ましい。
【００３８】
上記（１）〜（７）の工程により、建築資材１を作製することができる。
【００３９】
本実施形態の建築資材１は、成形体１０の表面に染み込んだシーラー塗料の量が多い部分と、小さい部分とが分布しているため、不均一なエフロレッセンスが生じる。詳細には、成形多い１０の表面に染み込んだシーラー塗料の量が多い部分では、エフロレッセンスが抑制され、エフロレッセンスが生じない、或いは弱いエフロレッセンスが生じる。また成形体１０の表面に染み込んだシーラー塗料の量が少ない部分では、エフロレッセンスが抑制され難く、強いエフロレッセンスが生じる。このため、成形体１０の表面に染み込んだシーラー塗料の量に応じて、不均一なエフロレッセンスを生じさせることができる。この不均一なエフロレッセンスによって、経年変化したセメント系の建築資材のような自然な風合いを表現することができる。本実施形態では、エフロレッセンスが最も強く生じている部分と、エフロレッセンスが最も弱く生じている部分との色差（ΔＥ）は、５以上１５以下であることが好ましい。色差は、例えば色彩色差計、分光測色計等によって測定することができる。
【００４０】
１−２−２．シーラー塗料塗布工程の詳細
上述の通り、本実施形態の建築資材１の製造方法においては、塗布装置５１を用いて成形体１０の表面にシーラー塗料を塗布することにより、シーラー塗料の層１１を形成することができる。以下、塗布装置５１を用いて、シーラー塗料の層１１を形成する方法について説明する。
【００４１】
本実施形態では、図３に示すように、塗布装置５１として、水供給部５１１及び塗料供給機５１２を使用する。このため、本実施形態の塗布装置５１は、水供給部５１１及び塗料供給機５１２を含む。本実施形態では、図３に示すように、水供給部５１１から成形体１０の表面に水を供給してから、塗料供給機５１２から成形体１０の表面にシーラー塗料を塗布することにより、シーラー塗料の層１１を形成することができる。このため、本実施形態の塗布装置５１では、水供給部５１１及び塗料供給機５１２がライン上でこの順に並んでいる（図３参照）。
【００４２】
水供給部５１１は、成形体１０の表面に水を供給することができれば特に限定されず、特に成形体１０の表面に部分的に水を供給可能であることが好ましい。水供給部５１１の例には、水を供給可能な公知のスプレー（散水機）、水を供給可能な配管等に使用される公知のノズル等が含まれる。水供給部５１１がスプレーである場合、水供給部５１１は、水を霧状に供給してもよく、水を霧状に供給しなくてもよい。水供給部５１１から供給される水の幅は、成形体１０の幅よりも小さいことが好ましい。塗布装置５１は、水供給部５１１を一つのみ含んでいてもよく、複数の水供給部５１１を含んでいてもよい。例えば図３に示す塗布装置５１は、ノズルである水供給部５１１を一つ含んでいる。また図３に示す塗布装置５１では、成形体１０を移動させながら、水供給部５１１から成形体１０の表面に水を供給する。それにより、成形体１０の表面に水を染み込ませることができる（図４Ａ及び図４Ｂ参照）。本実施形態では、成形体１０の表面に部分的に水が供給されることが好ましい。この場合、成形体１０の表面に、部分的に水を染み込ませることができる。例えば、図３及び図４Ｂに示すように、成形体１０の表面に部分的に水が供給されることにより、第一水供給領域１２が形成される。
【００４３】
塗料供給機５１２は、成形体１０の表面にシーラー塗料を供給することができれば特に限定されない。塗料供給機５１２の例には、スプレー塗装機、フローコーター塗装機等の非接触式の塗装機が含まれる。例えば図３に示す塗布装置５１は、スプレー塗装機である塗料供給機５１２を含む。また図３に示す塗布装置５１では、成形体１０を移動させながら、成形体１０の表面に対してシーラー塗料を供給する。それにより、成形体１０の表面全体にシーラー塗料の層１１を形成することができる。本実施形態では、成形体１０の表面全体にシーラー塗料の層１１を設けることが好ましい。この際、成形体１０の表面の水が染み込んだ部分は、水が染み込んでいない部分と比べて、シーラー塗料が染み込みにくい。そのため、水供給部５１１から成形体１０の表面に部分的に水を供給した後に、塗料供給機５１２から成形体１０の表面にシーラー塗料を供給することにより、成形体１０の表面に染み込んだシーラー塗料の量が多い部分と、成形体１０の表面に染み込んだシーラー塗料の量が少ない部分と、が分布した層１１を形成することができる（図４Ｃ参照）。
本実施形態では、第一水供給領域１２には、水が供給されているため、シーラー塗料が染み込みにくく、また第一水供給領域１２以外の領域には、水が供給されていないため、シラー塗料が染み込みやすい。そして、染み込んだシーラー塗料の量が多い部分ではエフロレッセンスが生じにくく、少ない部分ではエフロレッセンスが生じやすい。そのため、シーラー塗料の層１１が形成された成形体１０を養生硬化させることにより、不均一なエフロレッセンスが生じた建築資材１が得られる（図４Ｄ参照）。本実施形態では、第一水供給領域１２には、シーラー塗料が染み込みにくいため、エフロレッセンスが生じやすく、また第一水供給領域１２以外の領域には、シーラー塗料が染み込みやすいため、エフロレッセンスが生じにくい。このような建築資材１であれば、経年変化したセメント系建築資材のような自然な風合いを表現することができる。また複数枚の建築資材１を製造しても、全く同一のエフロレッセンスは生じにくいことから、類似の模様を有する建築資材１も発生しにくい。
【００４４】
本実施形態では、水供給部５１１から水を供給する場合に、水供給部５１１から、連続的に又は間欠的に、水を供給することが好ましい。この場合、成形体１０の表面に水を不均一に染み込ませやすく、より不均一なエフロレッセンスを生じさせられる。それにより、建築資材１に経年変化したセメント系建築資材のような自然な風合いをより表現しやすい。また複数の建築資材１を製造しても、類似の模様を有する建築資材１がより発生しにくい。
【００４５】
例えば成形体１０を移動させながら、水供給部５１１から連続的に水を供給することにより、成形体１０の表面の広範囲に水を染み込ませることができ、広範囲でエフロレッセンスを生じにくくすることができる。
【００４６】
また例えば成形体１０を移動させながら、水供給部５１１から間欠的に水を供給する場合、成形体１０の表面内で一度のみ水が供給されれば、成形体１０の表面の一部分に水を染み込ませられ、一部分でエフロレッセンスを生じにくくすることができる。また成形体１０の表面内で複数回水が供給されれば、成形体１０の表面の複数の部分に水を染み込ませられ、複数の部分においてエフロレッセンスを生じにくくすることができる。例えば、成形体１０毎に、水供給部５１１から供給する水の量（水の供給時間）を変化させてもよい。この場合、複数の建築資材１を作製する際に、類似の模様を有する建築資材１が特に発生しにくくすることができる。
【００４７】
本実施形態では、成形体１０に対して水供給部５１１を相対的に移動させながら、水供給部５１１から成形体１０の表面に水を供給することが好ましい。この場合、成形体１０の表面に不均一に水を染み込ませやすく、より不均一なエフロレッセンスを生じさせられる。それにより、建築資材１に経年変化したセメント系建築資材のような自然な風合いをより表現しやすい。また複数の建築資材１を製造しても、類似の模様を有する建築資材１がより発生しにくい。成形体１０に対して水供給部５１１を相対的に移動させる方法としては、成形体１０が移動する方向と交差する方向に水供給部５１１を移動させること、成形体１０が停止した状態で水供給部５１１を移動させること、水供給部５１１が停止した状態で成形体１０を移動させること、成形体１０と水供給部５１１とを同じ方向に移動させながら、成形体１０の移動速度と水供給部５１１の移動速度とを異ならせること等が含まれる。
【００４８】
例えば、成形体１０の移動方向と交差する方向に水供給部５１１を移動させることが好ましい。この場合、成形体１０の表面における水が供給される部位を変化させやすく、成形体１０の表面に不均一に水を染み込ませやすい。そのため、より不均一にエフロレッセンスを生じさせることができる。例えば、水供給部５１１が成形体１０の移動方向の一端から他端に達するまでの間に、水供給部５１１は、成形体１０の幅方向の一端から他端に移動してもよい。また例えば、水供給部５１１が成形体１０の移動方向の一端から他端に達するまでの間に、成形体１０の幅方向に一往復してもよく、複数回往復してもよい。
【００４９】
また例えば、成形体１０の移動方向に沿う方向に水供給部５１１を移動させることが好ましい。この場合、成形体１０に対する水供給部５１１の移動速度を変化させることができる。水供給部５１１の移動速度が小さい部分は、移動速度が大きい部分と比べて、成形体１０の表面に染み込む水の量が大きくなる。そのため、成形体１０に対する水供給部５１１の移動速度を変化させることで、成形体１０の表面に不均一に水を染み込ませられ、より不均一にエフロレッセンスを生じさせられる。例えば、成形体１０毎に、水供給部５１１の移動速度を変化させてもよい。この場合、複数の建築資材１を作製する際に、類似の模様を有する建築資材１が特に発生しにくくすることができる。
【００５０】
また例えば、成形体１０の表面に水を供給する際に、水が供給された領域（第一水供給領域１２）内において、水の供給量を変化させてもよい。この場合、第一水供給領域１２内において、エフロレッセンスの程度を変化させることができ、より不均一なエフロレッセンスを生じさせることができる。
【００５１】
また例えば、成形体１０の表面に水を供給する際に、成形体１０の表面全体に水が供給されると共に、供給された水の量が多い部分と少ない部分とが分布していてもよい。この場合、成形体１０の表面に全体的に水が染み込むと共に、染み込んだ水の量が多い部分と少ない部分とが形成される。この場合も、不均一なエフロレッセンスを生じさせることができる。
【００５２】
２．第二実施形態
２−１．建築資材について
第二実施形態に係る建築資材１は、第一実施形態に係る建築資材１と同様に、成形体１０を含み、その表面にシーラー塗料の塗膜１０１が設けられている。この塗膜１０１を構成するシーラー塗料の一部は、成形体１０の表面に染み込んでいる。
【００５３】
本実施形態の建築資材１では、塗膜１０１のシーラー塗料の濃度が均一ではなく、塗膜１０１のシーラー塗料の濃度が不均一となっており、シーラー塗料の濃度が異なる複数の領域を備える。詳細には、シーラー塗料の濃度が大きい部分と、シーラー塗料の濃度が小さい部分と、が分布している。
【００５４】
塗膜１０１において、シーラー塗料の濃度が異なる部分が島状に点在していてもよい。また塗膜１０１において、シーラー塗料の濃度が全体的に略均一であるが、微視的にシーラー塗料の濃度が大きい部分が存在してもよく、微視的にシーラー塗料の濃度が小さい部分が存在してもよい。また塗膜１０１において、シーラー塗料の濃度が連続的に変化してもよい。
【００５５】
本実施形態の建築資材１では、第一実施形態の建築資材１と同様に、成形体１０の表面に、不均一なエフロレッセンスが生じている。具体的には、塗膜１０１におけるシーラー塗料の濃度が小さい部分では、エフロレッセンスが強く生じる。また塗膜１０１におけるシーラー塗料の濃度が大きい部分では、エフロレッセンスが弱く生じる、或いはエフロレッセンスが生じない。そのため、成形体１０の表面に設けられた塗膜１０１におけるシーラー塗料の濃度を制御することによって、エフロレッセンスの程度を制御することができる。そして、エフロレッセンスが強く生じる部分と、エフロレッセンスが弱く生じる部分、或いはエフロレッセンス生じない部分と、が分布することにより、エフロレッセンスを不均一に生じさせることができる。長期間に亘って使用されたセメント製の建築資材は、その表面に部分的にエフロレッセンスが生じたり、エフロレッセンスの濃淡が部分的に異なっていて、不均一な外観を有する。一方で表面に均一な厚みのシーラー塗料の塗膜が設けられた一般的な建築資材は、エフロレッセンスが抑制されて均一な外観を有するため、自然な風合いを備えていない。これに対して本実施形態の建築資材１では、表面に不均一なエフロレッセンスが生じているため、経年変化したセメント系の建築資材のような自然な風合いを表現することができる。また複数枚の建築資材１を製造しても、全く同一のエフロレッセンスは生じにくいことから、類似の模様を有する建築資材１も発生しにくい。
【００５６】
シーラー塗料の塗膜１０１の上には、更にクリアー塗装等が施されていてもよい。
【００５７】
２−２．建築資材の製造方法について
２−２−１．建築資材の製造方法の概要
第二実施形態に係る建築資材１は、第一実施形態に係る建築資材１と同様に、上記（１）〜（７）の工程によって、製造することができる。
【００５８】
第二実施形態の建築資材１は、シーラー塗料の塗膜１０１において、シーラー塗料の濃度量が大きい部分と、小さい部分とが分布しているため、不均一なエフロレッセンスが生じる。詳細には、塗膜１０１におけるシーラー塗料の濃度が大きい部分では、エフロレッセンスが抑制され、エフロレッセンスが生じない、或いは弱いエフロレッセンスが生じる。また塗膜１０１におけるシーラー塗料の濃度が小さい部分では、エフロレッセンスが抑制され難く、強いエフロレッセンスが生じる。このため、塗膜１０１におけるシーラー塗料の濃度に応じて、不均一なエフロレッセンスを生じさせられる。この不均一なエフロレッセンスによって、経年変化したセメント系の建築資材のような自然な風合いを表現することができる。
【００５９】
２−２−２．シーラー塗料塗布工程の詳細
第二実施形態の建築資材１の製造方法においても、塗布装置５１を用いて成形体１０の表面にシーラー塗料を塗布することにより、シーラー塗料の層１１を形成することができる。以下、塗布装置５１を用いて、シーラー塗料の層１１を形成する方法について説明する。
【００６０】
第二実施形態では、図５に示すように、塗布装置５１として、水供給部５１１及び塗料供給機５１２を使用する。このため、本実施形態の塗布装置５１は、水供給部５１１及び塗料供給機５１２を含む。第一実施形態では、水供給部５１１から成形体１０の表面に水を供給した後に、塗料供給機５１２から成形体１０の表面にシーラー塗料を供給している。これに対して第二実施形態に係る建築資材１の製造方法では、図５に示すように、塗料供給機５１２から成形体１０の表面にシーラー塗料を塗布してから、水供給部５１１から成形体１０の表面に水を供給することにより、シーラー塗料の層１１を形成することができる。このため、本実施形態の塗布装置５１では、塗料供給機５１２及び水供給部５１１がライン上でこの順に並んでいる（図５参照）。
【００６１】
塗料供給機５１２は、成形体１０の表面にシーラー塗料を供給することができれば特に限定されない。第一実施形態に係る塗料供給機５１２の例には、スプレー塗装機、フローコーター塗装機等の非接触式の塗装機が含まれている。これに対して第二実施形態に係る塗料供給機５１２の例には、上記非接触式の塗装機に加えて、ロールコーター塗装機等の接触式の塗装機が含まれる。例えば図５に示す塗布装置５１は、スプレー塗装機である塗料供給機５１２を含む。また図５に示す塗布装置５１では、成形体１０を移動させながら、成形体１０の表面に対してシーラー塗料を供給することにより、成形体１０の表面にシーラー塗料の層１１０を設けることができる（図６Ａ及び図６Ｂ参照）。本実施形態では、成形体１０の表面全体にシーラー塗料の層１１０を設けることが好ましい。
【００６２】
水供給部５１１は、成形体１０の表面（層１１０）に水を供給することができれば特に限定されず、特に成形体１０の表面（層１１０）に部分的に水を供給可能であることが好ましい。水供給部５１１の例には、水を供給可能な公知のスプレー（散水機）、水を供給可能な配管等に使用される公知のノズル等が含まれる。水供給部５１１がスプレーである場合、水供給部５１１は、水を霧状に供給してもよく、水を霧状に供給しなくてもよい。水供給部５１１から供給される水の幅は、成形体１０の幅よりも小さいことが好ましい。塗布装置５１は、水供給部５１１を一つのみ含んでいてもよく、複数の水供給部５１１を含んでいてもよい。例えば図５に示す塗布装置５１は、ノズルである水供給部５１１を一つ含んでいる。例えば図５に示すように、シーラー塗料の層１１０が設けられた成形体１０を移動させながら、水供給部５１１からこの成形体１０の表面（層１１０）に水を供給して、シーラー塗料の層１１を形成する。本実施形態では、成形体１０の表面（層１１０）に部分的に水を供給することが好ましい。この層１１における水が供給された部分は、水が供給されなかった部分と比べて、シーラー塗料の濃度が小さくなる。そのため、塗料供給機５１２からシーラー塗料を供給して層１１０を形成した後に、水供給部５１１から層１１０に水を部分的に供給することにより、シーラー塗料の濃度が大きい部分と、シーラー塗料の濃度が小さい部分と、が分布した層１１を形成することができる（図６Ｃ参照）。例えば、図５及び図６Ｃに示すように、成形体１０の表面（層１１０）に部分的に水が供給されることで、第二水供給領域１３が形成される。この第二水供給領域１３は、水が供給されているため、シーラー塗料の濃度が小さく、また第二水供給領域１３以外の領域は、水が供給されていないため、シーラー塗料の濃度が大きい。そして、シーラー塗料の濃度が、大きい部分ではエフロレッセンスが生じにくく、小さい部分ではエフロレッセンスが生じやすい。そのため、シーラー塗料の層１１が形成された成形体１０を養生硬化させることにより、不均一なエフロレッセンスが生じた建築資材１が得られる。本実施形態では、第二水供給領域１３は、シーラー塗料の濃度が小さいため、エフロレッセンスが生じやすく、また第二水供給領域１３以外の領域は、シーラー塗料の濃度が大きいため、エフロレッセンスが生じにくい。このような建築資材１であれば、経年変化したセメント系建築資材のような自然な風合いを表現することができる。また複数枚の建築資材１を製造しても、全く同一のエフロレッセンスは生じにくいことから、類似の模様を有する建築資材１も発生しにくい。
【００６３】
水供給部５１１から水を供給する場合、水供給部５１１から、連続的に又は間欠的に、水を供給することが好ましい。この場合、シーラー塗料の層１１０に不均一に水を供給しやすく、より不均一なエフロレッセンスを生じさせられる。それにより、建築資材１に経年変化したセメント系建築資材のような自然な風合いをより表現しやすい。また複数の建築資材１を製造しても、類似の模様を有する建築資材１がより発生しにくい。
【００６４】
例えばシーラー塗料の層１１０が形成された成形体１０を移動させながら、水供給部５１１から連続的に水を供給することにより、層１１０の広範囲に水を供給することができ、広範囲でエフロレッセンスを生じやすくすることができる。
【００６５】
また例えばシーラー塗料の層１１０が形成された成形体１０を移動させながら、水供給部５１１から間欠的に水を供給する場合、成形体１０の表面内で一度のみ水が供給されれば、一部分のシーラー塗料の濃度を小さくなった層１１を形成することができ、一部分でエフロレッセンスを生じやすくできる。また成形体１０の表面内で複数回水が供給されれば、複数の部分のシーラー塗料の濃度を小さくなった層１１を形成することができ、複数の部分でエフロレッセンスを生じやすくすることができる。
【００６６】
本実施形態では、成形体１０に対して水供給部５１１を相対的に移動させながら、水供給部５１１から成形体１０の表面（層１１０）に水を供給することが好ましい。この場合、層１１におけるシーラー塗料の濃度をより不均一にしやすく、より不均一なエフロレッセンスを生じさせられる。それにより、建築資材１に経年変化したセメント系建築資材のような自然な風合いをより表現しやすい。また複数の建築資材１を製造しても、類似の模様を有する建築資材１がより発生しにくい。成形体１０に対して水供給部５１１を相対的に移動させる方法としては、成形体１０が移動する方向と交差する方向に水供給部５１１を移動させること、成形体１０が停止した状態で水供給部５１１を移動させること、水供給部５１１が停止した状態で成形体１０を移動させること、成形体１０と水供給部５１１とを同じ方向に移動させながら、成形体１０の移動速度と水供給部５１１の移動速度とを異ならせること等が含まれる。
【００６７】
例えば、成形体１０の移動方向と交差する方向に水供給部５１１を移動させることが好ましい。この場合、層１１の水が供給される部位を変化させやすく、層１１のシーラー塗料の濃度をより不均一にすることができる。そのため、より不均一なエフロレッセンスを生じさせることができる。例えば水供給部５１１が成形体１０の移動方向の一端から他端に達するまでの間に、水供給部５１１は、成形体１０の幅方向の一端から他端に移動してもよい。勿論、水供給部５１１が、成形体１０の移動方向の一端から他端に達するまでの間に、成形体１０の幅方向に一往復してもよく、複数回往復してもよい。
【００６８】
また例えば、成形体１０の移動方向に沿う方向に水供給部５１１を移動させることが好ましい。この場合、成形体１０に対する水供給部５１１の移動速度を変化させることができる。水供給部５１１の移動速度が小さい部分は、移動速度が大きい部分と比べて、層１１０に供給される水の量が大きくなりやすく、層１１のシーラー塗料の濃度が小さくなりやすい。そのため、成形体１０に対する水供給部５１１の移動速度を変化させることで、層１１のシーラー塗料の濃度をより不均一にすることができ、より不均一にエフロレッセンスを生じさせることができる。例えば、成形体１０毎に、水供給部５１１の移動速度を変化させてもよい。この場合、複数の建築資材１を作製する際に、類似の模様を有する建築資材１が特に発生しにくくすることができる。
【００６９】
また例えば、成形体１０の表面（層１１０）に部分的に水を供給する際に、水が供給された領域（第二水供給領域１３）内において、水の供給量を変化させてもよい。この場合、第二水供給領域１３内において、エフロレッセンスの程度を変化させることができ、より不均一なエフロレッセンスを生じさせることができる。
【００７０】
また例えば、成形体１０の表面（層１１０）に水を供給する際に、成形体１０の表面（層１１０）全体に水が供給されると共に、供給された水の量が多い部分と少ない部分とが分布していてもよい。この場合も、層１１に、シーラー塗料の濃度が大きい部分と小さい部分とを形成することができ、不均一なエフロレッセンスを生じさせることができる。
【００７１】
３．変形例
建築資材１を製造する方法は、上述の第一実施形態及び第二実施形態の方法に限定されない。
【００７２】
例えば、第一実施形態の方法では、成形体１０の表面に部分的に水を供給してから、成形体１０の表面にシーラー塗料を塗布しており、その後は成形体１０の表面に水を供給していないが、これに限定されない。例えば、第一実施形態の方法において、成形体１０の表面にシーラー塗料を塗布してから、成形体１０の表面に部分的に水を供給してもよい。この場合、層１１において、シーラー塗料の濃度が大きい部分と小さい部分とを形成することができ、層１１におけるシーラー塗料の濃度を不均一にすることができる。そのため、より不均一にエフロレッセンスを生じさせることができ、また複数の建築資材１を作製する際に、類似の模様を有する建築資材１がより発生しにくくすることができる。
【００７３】
例えば、第一実施形態及び第二実施形態の方法において、シーラー塗料の層１１０の厚みを不均一にしてもよい。この場合、エフロレッセンスをより不均一に生じさせることができる。それにより、建築資材１に経年変化したセメント系建築資材のような自然な風合いをより表現しやすい。また複数の建築資材１を製造しても、類似の模様を有する建築資材１がより発生しにくい。シーラー塗料の層１１０の厚みを不均一にさせる方法は、特に限定されない。
【００７４】
例えば、スプレー塗装でシーラー塗料を塗布することによって、シーラー塗料の塗布量が多い部分と、シーラー塗料の塗布量が少ない部分と、を分布させてもよい。
【００７５】
例えば、表面にシーラー塗料が設けられた成形体１０又はエアー吹出口を移動させながら、このエアー吹出口から成形体１０に向かってエアーを吹き付けると共に、このエアー吹出口を移動させてもよい。
【００７６】
例えば、表面にシーラー塗料が設けられた成形体１０又はエアー吹出口を移動させながら、このエアー吹出口から成形体１０に向かってエアーを吹き付けると共に、エアー吹出口から成形体１０に向かってエアーが吹き出す方向を、移動させてもよい。
【００７７】
例えば、表面にシーラー塗料が設けられた成形体１０又はエアー吹出口を移動させながら、エアー吹出口から成形体１０に向かってエアーを吹き付けると共に、エアー吹出口の長手方向を移動方向と交差する方向に配置し、エアー吹出口と成形体１０との間にエアー吹出口から吹き出すエアーを部分的に遮る邪魔板を配置し、かつ、この邪魔板をエアー吹出口の長手方向に沿って移動させてもよい。
【００７８】
例えば、表面にシーラー塗料が設けられた成形体１０又はエアー吹出口を移動させながら、エアー吹出口から成形体１０に向かってエアーを吹き付けると共に、エアー吹出口から吹き出すエアーの吹出圧力を経時的に変化させてもよい。
【００７９】
４．まとめ
第一の態様に係る建築資材１の製造方法は、成形体１０の表面にエフロレッセンスが不均一に生じるようにシーラー塗料を塗布し、成形体１０を養生硬化させることで、表面にエフロレッセンスを不均一に生じさせる。成形体１０の表面に水を供給してから、成形体１０の表面にシーラー塗料を塗布することで、成形体１０の表面に染み込むシーラー塗料の量が多い部分と、成形体１０の表面に染み込むシーラー塗料の量が少ない部分と、を分布させる。
【００８０】
この場合、成形体１０の表面に染み込むシーラー塗料の量が多い部分では、エフロレッセンスが生じにくく、また成形体１０の表面に染み込むシーラー塗料の量が少ない部分では、エフロレッセンスが生じやすい。そのため、エフロレッセンスが生じやすい部分と、エフロレッセンスが生じにくい部分とが形成されて、不均一にエフロレッセンスを生じさせることができる、また複数の建築資材１を作製する際に、類似の模様を有する建築資材１が発生しにくくすることができる。
【００８１】
第二の態様に係る建築資材１の製造方法は、成形体１０の表面にエフロレッセンスが不均一に生じるようにシーラー塗料を塗布し、成形体１０を養生硬化させることで、表面にエフロレッセンスを不均一に生じさせる。成形体１０の表面にシーラー塗料を塗布してから、成形体１０の表面に水を供給することで、シーラー塗料の濃度が大きい部分と、シーラー塗料の濃度が小さい部分と、を分布させる。
【００８２】
この場合、シーラー塗料の濃度が大きい部分では、エフロレッセンスが生じにくく、またシーラー塗料の濃度が小さい部分では、エフロレッセンスが生じやすい。そのため、エフロレッセンスが生じやすい部分と、エフロレッセンスが生じにくい部分とが形成されて、不均一にエフロレッセンスを生じさせることができる、また複数の建築資材１を作製する際に、類似の模様を有する建築資材１が発生しにくくすることができる。
【００８３】
第三の態様に係る建築資材１の製造方法は、第一又は第二の態様において、水供給部５１１から連続的又は間欠的に水を供給する。
【００８４】
この場合、成形体１０の表面に水を不均一に染み込ませやすく、より不均一なエフロレッセンスを生じさせられる。それにより、建築資材１に経年変化したセメント系建築資材のような自然な風合いをより表現しやすい。また複数の建築資材１を製造しても、類似の模様を有する建築資材１がより発生しにくい。
【００８５】
第四の態様に係る建築資材１の製造方法は、第一〜第三のいずれか一の態様において、成形体１０に対して水供給部５１１を相対的に移動させながら、水供給部５１１から成形体１０の表面に水を供給すると共に、水供給部５１１を移動させる。
【００８６】
この場合、より不均一なエフロレッセンスを生じさせられる。それにより、建築資材１に経年変化したセメント系建築資材のような自然な風合いをより表現しやすい。また複数の建築資材１を製造しても、類似の模様を有する建築資材１がより発生しにくい。
【００８７】
第五の態様に係る建築資材１の製造方法は、第一〜第四のいずれか一の態様において、シーラー塗料に含まれるアクリル樹脂の濃度が０．５％以上２０％以下である。
【００８８】
この場合、建築資材１の表面に自然な風合いのエフロレッセンスを生じさせることができる。
【符号の説明】
【００８９】
１      建築資材
１０    成形体
５１１  水供給部
【図１】
2020152059.tif 000003
【図２】
2020152059.tif 000004
【図３】
2020152059.tif 000005
【図４】
2020152059.tif 000006
【図５】
2020152059.tif 000007
【図６】
2020152059.tif 000008